(57)【特許請求の範囲】
【請求項１】
シート状の金属箔の両面に活物質が塗布された集電体電極板の製造方法において、
前記金属箔の一方の面上に、間欠的に活物質を塗布し、前記活物質を固化する第１塗布工程と、
前記金属箔の前記一方の面の反対側の他方の面上に、前記一方の面上に前記活物質が塗布された塗布領域の始端及び終端の位置と、前記他方の面上の前記活物質の塗布領域の始端及び終端の位置とをそれぞれ揃えるように、間欠的に前記活物質を塗布し、前記活物質を固化する第２塗布工程と、
を有する、集電体電極板の製造方法。
【請求項２】
前記活物質が塗布された前記金属箔を所定の外形形状に切断する切断工程を有し、
前記切断工程では、前記塗布領域の始端に連続する未塗布領域によって電極端子部を形成するように前記金属箔を切断する、請求項１に記載の集電体電極板の製造方法。
【請求項３】
前記第２塗布工程では、前記塗布領域の始端の形状を、前記第１塗布工程における前記塗布領域の始端の形状と同じ形状に形成する、請求項１または２に記載の集電体電極板の製造方法。
【請求項４】
前記第１塗布工程で活物質が塗布された前記金属箔をロールに巻き取る工程を有する、請求項１ないし３のいずれか１項に記載の集電体電極板の製造方法。
【発明の詳細な説明】
【技術分野】
【０００１】
本発明は、積層型２次電池用の集電体電極板の製造方法に関する。
【背景技術】
【０００２】
近年、環境問題を踏まえ、電気自動車やハイブリッド自動車への関心が高まり、その駆動源である二次電池の高エネルギー密度化、高容量化への技術的要求が一段と高まっている。
【０００３】
本発明に関連する電極板の製造方法では、主材、導電付与剤、結合材、溶剤を混合または混錬したスラリを、金属箔の一方の面に間欠的に塗布（以下、間欠塗布と称する。）した後に、再度、金属箔上の反対側の他方の面にも間欠塗布して、金属箔の両面にスラリをそれぞれ塗布する。次に、両面にスラリが塗布された金属箔を圧延ローラによって加圧成型する。その後、集電体として所望の外形寸法に切断し、集電体電極板に電極端子部を形成している。しかし、集電体電極板の塗布終端部には、スラリを間欠塗布したときに、塗布領域と未塗布領域との境界に、スラリの盛り上がり部や、スラリの尾引き部が発生する。これを原因として、電極端子部の溶接位置の設定が困難になり、あるいは塗布終端側の電極部分に微小な活物質が飛んで、未塗布領域に活物質の付着が発生し、電極端子部の溶接強度の低下を招く問題があった。
【０００４】
この塗布終端側の電極部分に発生する活物質の不具合の対策として、特許文献１では、作製する合剤層用スラリを、周波数分散による動的粘弾性測定の貯蔵弾性率曲線が、周波数１０ｒａｄ／秒における貯蔵弾性率が１０〜１８５ｄｙｎｅ／ｃｍ2の範囲であることなどの条件が設定されている。これによって、電極合剤層の塗布終端部の尾引き部の長さが「０」よりも大きく０．５ｍｍ以下とし、スラリの塗布の加工適性がよく、パターン状に塗布した場合であっても尾引きしにくい合剤層用スラリ及び電極極板である非水電解液電池が提案されている。
【０００５】
また、特許文献２では、金属製シート状の集電体箔の一面に、間欠的に塗着された活物質を乾燥固化してなる電極合剤部が形成され、集電体箔の反対面の塗布開始位置が、一面における電極合剤部の塗布終端部から塗布始端部寄りに３ｍｍ以上離れた位置に設定されている。これによって、電極合剤部の塗布始端部に、集電体箔からの盛り上がり部や離脱が生じ難い構成を備えた電池用電極板が提案されている。
【０００６】
しかし、これらの技術は、間欠塗布における外周部の不具合を低減させる方法であり、不具合を解消することはできなかった。
【先行技術文献】
【特許文献】
【０００７】
【特許文献１】特開２００４−２８１２３４号公報
【特許文献２】特開２００２−１２４２４９号公報
【発明の概要】
【発明が解決しようとする課題】
【０００８】
上述した関連技術では、集電体を構成する金属箔の両面においてスラリの塗布方向が異なっていた場合、どちらか片面の間欠的な塗布領域の終端側の形状が有する活物質の盛り上がり部や尾引き部を使用し、電極端子形成部の溶接位置出しや電極切断位置の精度を求められていた。また、塗布終端側の部分には、微小な活物質が飛散して未塗布領域に付着した場合、電極端子部となる未塗布領域同士の接合を妨げ、溶接強度の低下を引き起こし、信頼性が損なわれるおそれがあった。また、間欠塗布では、塗布始端側の部分と塗布終端側の部分とを有する塗布領域の塗布方向と平行な長手方向の両端部で、塗布方向に直交する、塗布領域の幅方向の中心と、塗布領域の幅方向の両端との位置がずれる。このため、塗布領域の長手方向の両側に、塗布領域の幅方向に対して湾曲した端部が形成されるので、金属箔の両面に塗布された活物質が重ね合わせられた電極は、金属箔の両面で同じ位置に活物質が形成されず、無駄な電極が存在していた。
【０００９】
そこでは、本発明は、上記関連する技術の課題を解決することができる集電体電極板の製造方法を提供することを目的とする。
【課題を解決するための手段】
【００１０】
上記目的を達成するため、本発明に係る集電体電極板の製造方法は、シート状の金属箔の両面に活物質が塗布された集電体電極板の製造方法において、金属箔の一方の面上に、間欠的に活物質を塗布し、活物質を固化する第１塗布工程と、金属箔の一方の面の反対側の他方の面上に、一方の面上に活物質が塗布された塗布領域の始端及び終端の位置と、他方の面上の活物質の塗布領域の始端及び終端の位置とをそれぞれ揃えるように、間欠的に活物質を塗布し、活物質を固化する第２塗布工程と、を有する。
【発明の効果】
【００１１】
本発明によれば、活物質の間欠的な塗布時に発生する塗布領域と未塗布領域との境界に発生する活物質の盛り上がり部や尾引き部による影響を避けることが可能になる。このため、活物質が平坦な集電体電極板を形成することができ、かつ、塗布終端側に発生する微小な活物質の未塗布領域への付着を回避することで電極端子部の溶接強度の低下を防ぐことができる。したがって、集電体電極板の信頼性を向上することができる。また、電極塗布時に塗布方向の端部に湾曲形状が発生した場合であっても、金属箔の両面に塗布された活物質が同じ形状に形成されるので、電極切断位置の設定が容易になり、電極切断位置の設計マージンを有利にすることが可能となる。
【図面の簡単な説明】
【００１２】
【図１Ａ】本実施形態における集電体電極板の塗布工程を示す断面図である。
【図１Ｂ】本実施形態における片面塗布時の集電体電極板を示す断面図である。
【図２Ａ】本実施形態における片面塗布時の集電体電極板を示す平面図である。
【図２Ｂ】本実施形態における片面塗布時の集電体電極板の一部を示す拡大図である。
【図３】本実施形態における両面塗布後の集電体電極板を示す断面図である。
【図４】本実施形態における両面塗布後の集電体電極板を示す平面図である。
【図５】本実施形態における両面塗布後の電極切断後の集電体電極板を示す断面図である。
【図６】本発明に関連する両面塗布後の集電体電極板を示す断面図である。
【図７】本発明に関連する両面塗布後の集電体電極板を示す平面図である。
【図８】本発明に関連する両面塗布後の電極切断後の集電体電極板を示す断面図である。
【発明を実施するための形態】
【００１３】
以下、本発明の実施形態について、図面を参照して説明する。
【００１４】
まず、本発明で使用する集電体について説明する。集電体としては正極側と負極側が存在する。ここでは一例として正極側の集電体として説明する。図１Ａに、本実施形態における集電体電極板の塗布工程の断面図を示す。図１Ｂに、本実施形態における片面塗布時の集電体電極板の断面図を示す。図１Ｂは、図１Ａ中の部分Ａを拡大して示している。
【００１５】
図１Ａ及び図１Ｂに示すように、正極の活物質層は、集電体箔としてのシート状の金属箔１、例えば厚さ２０μmのアルミ箔が巻かれた巻き出しロール２から、金属箔１が巻き取りロール３の方向へ連続して搬送され、金属箔１が巻き取りロールに巻き取られる。
【００１６】
ここで、マンガン酸リチウムからなる正極活物質粒子に、ＰＶＤＦ（ポリフッ化ビニリデン）からなる接着剤と、アセチレンブラックからなる導電剤とを、ミキサーを用いて混合したスラリ（以下、便宜上、活物質１１と称する）を作製する。そして、活物質を塗布装置のダイヘッド部４から金属箔１の上に間欠塗布する（第１塗布工程）。金属箔１に塗布された活物質１１は、乾燥されて固化される。
【００１７】
このように金属箔１の一方の面の上に活物質１１を間欠塗布したときに、この一方の面に塗布領域と未塗布領域が生じる。このため、図１Ｂに示すように、活物質１１が形成する集電体電極板の外周面には、塗布を開始した塗布始端側の電極部分５と、塗布を終了した塗布終端側の電極部分６とが存在するになる。
【００１８】
塗布始端側の電極部分５では、活物質１１の盛り上がり部や活物質１１の尾引き部の発生が比較的少なく良好に塗布できる。一方、塗布領域から未塗布領域に移る瞬間が、塗布装置などの限界性能の影響により、活物質１１の塗布を遮断する際の切れが悪い。このため、塗布終端側の電極部分６には、活物質１１の盛り上がり部７が発生すると共に、活物質１１を引きずる状態が生じることで活物質１１の尾引き部８が発生する。
【００１９】
図２Ａに、本実施形態における片面塗布時の集電体電極板の平面図を示す。図２Ｂに、本実施形態における片面塗布時の集電体電極板の一部の拡大図を示す。図２Ｂにおいて図２Ａ中の部分Ｂを拡大して示すように、塗布終端側における活物質１１の尾引き部８の状態は、のこぎり状のキザギザな模様として現れ、またさらに微小ながらも活物質１１が飛散して未塗布領域に付着することで活物質１１の粒部９が発生する。
【００２０】
また、活物質１１が形成する塗布領域の外周面において、図２Ａに示すように、塗布始端側の電極部分５と塗布終端側の電極部分６には、それぞれ共に塗布領域の塗布方向に直交する幅方向の中央と、この幅方向の両端との位置が塗布方向に対して２mm程度変化する湾曲形状１０が発生する。
【００２１】
次に、金属箔１の一方の面への塗布が完了した後、他方の面への塗布を行わないで、１回、金属箔１の巻き出し、巻き取り作業を行う。この後に、他方の面を塗布する場合と同じ要領で上述と同様に１回目（一方の面側）に塗布した集電体電極板の反対側（裏面側）に塗布領域及び未塗布領域の位置を両面で揃えながら、２回目（第２塗布工程）で他方の面に活物質１１を塗布する。ここで、活物質１１の塗布方向に関して、金属箔１の一方の面に塗布した塗布方向と、一方の面の裏側の他方の面に塗布した塗布方向とが同一方向となる。
【００２２】
図３に、金属箔１の両面に活物質１１が塗布された集電体電極板の断面図を示す。集電体電極板の外周の位置は、塗布始端側の電極部分５が、金属箔１の両面で同一の位置となり、塗布終端側の電極部分６も、金属箔１の両面で同一の位置となる。したがって、図３に示すように、活物質１１の盛り上がり部７、活物質１１の尾引き部８、飛散による未塗布領域に付着した活物質１１の粒部９は、金属箔１の両面の同じ領域で揃って発生する。
【００２３】
図４に、金属箔１の両面に活物質１１が塗布された集電体電極板の表面の状態を示す。
【００２４】
ここで、金属箔１の両面において、塗布領域の湾曲形状１０が同一の向きで互いに重なることとなり、一方の面側に塗布されている塗布領域と他方の面側に塗布されている塗布領域とが重なることで、金属箔１の両面に塗布された活物質１１の有効面積が最大となる。
【００２５】
次に、金属箔１の両面に塗布された活物質１１に応じて、積層型２次電池用の集電体電極板を構成する四角形の領域を、電極切断位置１２として切断する。本実施形態では、塗布領域の湾曲形状１０が金属箔１の両面で同じ形状に揃っているので、電極切断位置１２を設定するのが容易になる。
【００２６】
図５は、上述のように電極切断位置１２に沿って切断された集電体電極板を示す断面図である。
【００２７】
図５に示すように、電極端子部１３の塗布終端の位置は、金属箔１の両面で同一個所となる。活物質１１の盛り上がり部７、活物質１１の尾引き部８、未塗布領域に付着した活物質１１の粒部９が発生した箇所は、図４に示すように、すべて電極切断位置１２に沿って除去することが可能となり、電極板が平坦な構造となる。また、電極端子部１３となる未塗布領域は、活物質１１が付着していない良好な金属箔１が露出している。このため、積層型２次電池製造工程における電極端子部１３の溶接時に、微小な活物質１１の付着が懸念されず、溶接強度の低下を防ぎ、信頼性が高い積層型２次電池用の集電体電極板が得られる。
【実施例１】
【００２８】
次に、本発明の実施例について、比較例を参照して説明する。
【００２９】
（実施例１）
上述と同様に、一方の面の塗布状態は、集電体電極箔、例えば金属箔１として厚さ２０μmのアルミ箔の一方の面の上に正極活物質を塗布する。
【００３０】
ここで、一方の面の塗布状態は、図１Ｂ及び図２Ａ、２Ｂと同様な形状となる。
【００３１】
次に、一方の面の塗布が完了した後、続けて他方の面の塗布を行わずに１回巻き出し、巻き取り作業を行う。この巻戻し作業を行うことで、次回の塗布時、巻き出しロール２と巻き取りロール３との間における塗布方向が１回目の塗布時と同一方向となる。
【００３２】
次に、塗布の開始方向が、この後に他方の面を塗布するときの工程と同様に、上述と同様に１回目に塗布した集電体電極板の裏側に、塗布領域及び未塗布領域の位置を揃えながら、２回目の活物質１１を塗布する。
【００３３】
ここで、上述の要領で活物質１１が塗布された集電体電極板の断面図を図３に示し、平面図を図４に示す。
【００３４】
集電体電極板の外周において、塗布始端側の電極部分５が、金属箔１の両面で同一位置となり、塗布終端側の電極部分６も、金属箔１の両面で同一位置となる。これによって、活物質１１の盛り上がり部７、活物質１１の尾引き部８、未塗布領域に付着した活物質１１の粒部９は、金属箔１の両面の同じ領域で発生する。
【００３５】
図５は、上述のように塗布された集電体電極板が、積層するための所定の大きさに切断された形状である。
【００３６】
集電体電極板を切断する場合に、湾曲形状１０の位置が金属箔１の両面で同一位置に揃っているので、電極端子部１３の位置や電極切断位置の設定が容易になり、また金属箔１の両面における塗布位置のズレ量を正確に測定することができる。
【００３７】
また、塗布終端側の電極部分６は、金属箔１の両面で同一個所となり、活物質１１の盛り上がり部７、活物質１１の尾引き部８、未塗布領域に付着した活物質１１の粒部９が発生した箇所は、すべて電極切断位置１２で除去することが可能となる。
【００３８】
（比較例１）
図６に、本発明に関連する方法で、金属箔１の両面に活物質１１が塗布された集電体電極板の断面図を示す。
【００３９】
本発明に関連する方法では、１回目の金属箔１の一方の面の塗布後に、金属箔１の巻き戻し作業を行わないため、そのまま続けて金属箔１の一方の面の反対側の他方の面の塗布を行った。この場合、図６に示すように活物質１１の塗布方向が逆となり、１回目に塗布された塗布始端側の電極部分５の反対側には２回目に塗布した塗布終端側の電極部分６となり、同様に１回目に塗布した塗布終端側の電極部分６の反対面は、２回目に塗布した塗布始端側の電極部分５となる構造となる。
【００４０】
同様に図７に、金属箔１の両面に塗布された集電体電極板の表面の状態を示す。
【００４１】
ここで、金属箔１の両面において塗布領域の湾曲形状１０が互いに逆向きに重なることになり、一方の面側には活物質１１が塗布されると共に他方の面側には活物質１１が塗布されていない第１領域１４と、一方の面側には活物質１１が塗布されずに他方の面側には活物質１１が塗布される第２領域１５とが存在する。
【００４２】
図８には、図７に示した集電体電極板を、積層する所定の外形寸法に切断した形状を示している。ここで、電極端子部１３を使用するために、集電体電極板の外周において、金属箔１のどちらか一方の面は塗布終端の電極部分６の活物質１１の盛り上がり部７、活物質１１の尾引き部８、活物質１１の粒部９が発生した電極板となる。また、金属箔１の両面に形成される、活物質１１の端部の湾曲形状１０を考慮し、金属箔１の両面の活物質１１が塗られている塗布領域のみを設計的に使用する。このため、余分に塗られた活物質１１の部分は、電極切断工程で切断されて廃棄される部分が多く、無駄になっていた。
【００４３】
金属箔１の両面で活物質１１の塗布方向が同一になっている、本実施形態の集電体電極板を示す図４及び図５と、活物質の塗布方向が金属箔１の両面で異なる、本発明に関連する集電体電極板を示す図７及び図８とを比較する。
【００４４】
図７に示す状態では、金属箔１の両面において塗布領域の湾曲形状１０が逆方向となるので、電極切断位置を設定するのが難しい。一方、本実施形態のように、図４に示す状態では、金属箔１の両面において塗布領域の湾曲形状１０が同一の向きに揃っているので、電極切断位置１２を設定しやすい。また、本実施形態は、金属箔１の両面に塗布された活物質１１の塗布領域が広く確保されるので、本発明に関連する方法に比べて金属箔１の面積の利用効率が向上され、有効活用される。
【００４５】
また、金属箔１の両面において活物質１１の塗布方向が異なる、本発明に関連する集電体電極板は、金属箔のどちらか一方の面に電極端子部１３となる未塗布領域の部分に活物質１１の盛り上がり部７、活物質１１の尾引き部８、未塗布領域に付着した活物質１１の粒部９が存在する。一方、本実施形態のように金属箔１の両面において塗布方向が同一である場合には、電極端子部１３となる未塗布領域が、塗布始端側の電極部分５になるので、活物質１１の盛り上がり部７、活物質１１の尾引き部８、未塗布領域に付着する活物質１１の粒部９が存在しない積層型２次電池用の集電体電極板が得られる。さらに、電極端子部１３の位置出しが容易になり、電極端子部１３の両面が未塗布領域のみになるので、電極端子部１３の溶接時に不具合が生じるのを防ぎ、積層型２次電池用の集電体電極板の信頼性が向上される。
【００４６】
上述したように、本実施形態の、集電体電極板の製造方法は、シート状の金属箔１の両面に活物質１１が塗布された集電体電極板の製造方法において、金属箔１の一方の面に、一方向に沿って間欠的に活物質１１を塗布し、活物質１１を固化する第１塗布工程と、金属箔１の一方の面の反対側の他方の面に、一方の面に活物質１１が塗布された塗布領域の始端及び終端の位置と揃えて、一方向に沿って間欠的に活物質１１を塗布し、活物質１１を固化する第２塗布工程と、を有する。これによって、金属箔１の両面の間欠塗布時に発生する活物質１１の塗布終端に発生する盛り上がり部７及び尾引き部８が発生する位置、つまり塗布領域の終端の位置を、金属箔１の両面でそれぞれ揃えることができる。
【００４７】
また、金属箔１の両面で活物質１１の塗布方向が同一方向となるので、塗布領域の塗布方向の端部が湾曲した場合（塗布領域の塗布方向に直交する幅方向の中心と幅方向の両端の位置がずれた湾曲形状１０が形成された場合）であっても、金属箔１の両面において塗布領域の端部に同じように湾曲が発生する。このため、両面に活物質１１が塗布された金属箔１の電極切断位置１２の設定が容易になり、かつ金属箔１の両面に活物質１１が塗布されている塗布領域の面積を有効的に使用できる。
【００４８】
また、本実施形態は、活物質１１が塗布された金属箔１を所定の外形形状に切断する切断工程を有する。切断工程では、塗布領域の始端に連続する未塗布領域によって電極端子部１３を形成するように金属箔１を切断する。これによって、塗布領域の終端側に発生する活物質１１の盛り上がり部７及び尾引き部８を除去する位置で金属箔１を切断し、活物質１１が平坦となった塗布領域のみで集電体電極板が形成される。すなわち、第１塗布工程及び第２塗布工程で発生する活物質１１の飛散によって粒部９が生じた塗布終端側の未塗布領域を電極端子部１３として使用せずに、塗布始端の電極部分５を電極端子部１３として使用する。このため、粒部９が生じていない塗布始端側の塗布領域で電極端子部１３が形成されるので、電極端子部１３の溶接時に不具合が発生しない信頼性が高い集電体電極板を実現することができる。
【００４９】
また、第２塗布工程では、塗布領域の始端の形状を、第１塗布工程における塗布領域の始端の形状と同じ形状に形成する。このように、金属箔１の両面で塗布領域の始端が同じ形状に形成することで、金属箔１に塗布された活物質１１の塗布領域の利用効率を向上することができる。
【符号の説明】
【００５０】
１  金属箔
２  巻き出しロール
３  巻き取りロール
５  塗布始端の電極部分
６  塗布終端の電極部分
７  盛り上がり部
８  尾引き部
９  粒部
１１  活物質
１２  電極切断位置
１３  電極端子部
【図１Ａ】
0005541509.tif 000002
【図１Ｂ】
0005541509.tif 000003
【図２Ａ】
0005541509.tif 000004
【図２Ｂ】
0005541509.tif 000005
【図３】
0005541509.tif 000006
【図４】
0005541509.tif 000007
【図５】
0005541509.tif 000008
【図６】
0005541509.tif 000009
【図７】
0005541509.tif 000010
【図８】
0005541509.tif 000011